(57)【特許請求の範囲】
【請求項１】
２つの電極（３）を接続する単結晶半導体材料で作られたナノワイヤ（６）の成長方法であって、誘電体材料（２）の層上において、
触媒層（４）およびコンタクト層（５）を連続して堆積し、前記触媒層（４）および前記コンタクト層（５）は異なる材料で作られ、
前記コンタクト層（５）を部分的に覆うエッチングマスクを形成し、
前記コンタクト層（５）および前記触媒層（４）をエッチングして前記電極（３）を形成し、
触媒（４）を用いることにより、電極（３）間に、前記誘電体材料（２）の層に並行してナノワイヤ（６）を成長させ、
前記電極（３）は、金属材料で作られ、前記誘電体材料（２）の層と直接接触する触媒層（４）を備え、前記ナノワイヤ（６）の成長は前記触媒層（４）を用いて行われ、前記ナノワイヤ（６）は前記誘電体材料（２）と接触して成長し、かつ前記触媒層（４）の厚さに相当する直径を有する、ことを特徴とする方法。
【請求項２】
前記触媒材料は、金（Ａｕ）、アルミニウム（Ａｌ）、鉄（Ｆｅ）、チタン（Ｔｉ）、プラチナシリサイド（ＰｔＳｉ）、ニッケルシリサイド（ＮｉＳｉ）、又は銅（Ｃｕ）から選択される、請求項１記載の方法。
【請求項３】
前記コンタクト層（５）は、アルミニウム又は銅で作られる、請求項１又は２記載の方法。
【請求項４】
前記誘電体材料（２）の層は、シリコン酸化物をベースとした材料、シリコン窒化物をベースとした材料、ＨｆＯ２をベースとした材料、及びＡｌ２Ｏ３をベースとした材料から選択される、請求項１乃至３の何れか１項記載の方法。
【請求項５】
前記ナノワイヤ（６）は、シリコンで作られる、請求項１乃至４の何れか１項記載の方法。
【発明の詳細な説明】
【技術分野】
【０００１】
本発明は、２つの電極を接続する単結晶半導体材料で作られたナノワイヤの製造方法であって、誘電体材料の層上において、
電極を形成し、
触媒を用いることにより、電極間に、誘電体材料の層に沿ってナノワイヤを成長させる、
方法に関する。
【背景技術】
【０００２】
マイクロエレクトロニクス回路の性能の継続的な改良は、回路の基本部品の集積密度を上げることを必要とする。これまでは、性能の改良は、ＭＯＳＦＥＴトランジスタの大きさをの継続的に縮小することで実現された。現在、トランジスタはナノメータサイズであり、その製造は多数の技術課題に直面している。電界効果トランジスタ内の量子効果は、もはや無視することはできず、従来のマイクロエレクトロニクス材料は、もはや要求仕様に合致する特性を提供することはできない。従って、マイクロエレクトロニクス回路の性能を改良し続けるために、代替的な解決方法が提案されている。
【０００３】
最も将来有望な方法の１つは、ナノサイズの物質（nano-objects）及びより精密な半導体のナノワイヤを使用することにある。ナノワイヤは、電界効果ＭＯＳトランジスタの単結晶チャネルを形成するのに使用され得る。
【０００４】
特許文献１は、ウェットエッチングによりシリコン・オン・インシュレータ基板からのシリコンナノワイヤの成長について説明する。この方法には、ナノワイヤの大きさを決めるための従来のフォトリソグラフィ方法の使用と、単結晶ナノワイヤを得るための単結晶シリコン基板の使用と、を必要とするという欠点がある。この方法では、厚さのみが、最初の基板の厚さと同様に、比較的よく決められ得る。幅に関するバラツキは、使用されるエッチング方法及びリソグラフィ方法のバラツキに関連づけられるほど大きい。
【０００５】
特許文献２は、２つのシリコン電極間の単結晶シリコンブリッジの製造について説明する。シリコン・オン・インシュレータ基板から、２つのシリコン電極が、フォトリソグラフィ及びエッチングによる従来の方法で形成される。次いで、触媒材料の塊（クラスタ）が、電極の１つの垂直壁上に堆積して、電極の対向する垂直壁間の水平なシリコンナノワイヤの成長を可能とする。この方法は、結晶シリコン電極の形成を必要とし、そのため最初に単結晶の基板（ベース）を必要とする。また、アニールされている塊は、ナノワイヤの直径に大きなバラツキをもたらす。
【０００６】
これらの２つの方法は、上下に数階層のトランジスタを備える回路の工業上の集積と相性が悪い。実際には、単結晶シリコンの第２層の形成は、シリコンの第１層上に形成されるトランジスタと相性が悪い可能性のある熱消費（thermal budgets）を有する技術的な再固化か層転写の方法の使用を必要とする。また、回路を製造するには、複数のトランジスタが全く同じものでなければならない。しかしながら、ナノワイヤは、個々のナノワイヤごとに大きさ（直径、幅、厚さ）において大きなバラツキがあり、それにより、半導体回路にナノワイヤを使用することを不可能にする。
【先行技術文献】
【特許文献】
【０００７】
【特許文献１】国際公開ＷＯ−Ａ−２００６／０８３３１０号公報
【特許文献２】米国特許７２０８０９４Ｂ２号
【発明の概要】
【０００８】
本発明の目的は、再生産が可能であり、且つ完全に明確に決められた直径の半導体材料で作られたナノワイヤの製造方法を提供することであり、この方法は、実施が容易であり、且つわずかな熱消費を有する。
【０００９】
本発明によれば、この目的は、添付の特許請求の範囲、より具体的には電極が金属材料で作られているという事実により達成され、触媒は、電極の少なくとも１つの最下層により形成され、その最下層は、ナノワイヤが誘電体材料の層と接触して形成されるように、誘電体材料の層と直接接触し、そのナノワイヤは、触媒の厚さに相当する所定の直径を有する。
【００１０】
その他の利点及び特徴は、非限定的な例示目的でのみ与えられ、図１（単一図）の断面に概略的に図示される以下の本発明の特定の実施形態の記述からより明らかになるであろう。
【図面の簡単な説明】
【００１１】
【図１】本発明の特定の実施形態の概略的な断面図。
【発明を実施するための形態】
【００１２】
図１に図示されたように、金属材料で作られた２つの電極３は、基板１の誘電体材料２の層上に形成される。基板１と垂直に、電極３は、ほぼ平行な対向する側面（図１の垂直方向）を有し、これら側面間にナノワイヤが形成されるべきである。
【００１３】
誘電体材料２の層は、例えば、シリコン酸化物をベースとした材料、シリコン窒化物をベースとした材料、ＨｆＯ２をベースとした材料、及びＡｌ２Ｏ３をベースとした材料から選択される。基板１は、例えばバルクシリコンで作られるが、ガラス又は後続の技術的な工程に耐えることができる材料であればどんな材料で作られても良い。基板１が誘電体材料で作られた場合には、層２は、基板１に集積され得る。基板１は、例えば誘電体材料２の層に封入される集積回路を形成するトランジスタを備えても良い。
【００１４】
触媒材料４の層は、誘電体材料２の層と接触しており、２つの電極３の少なくとも１つの最下層により形成される。触媒層４は、金属材料で作られ、例えば、金（Ａｕ）、アルミニウム（Ａｌ）、鉄（Ｆｅ）、チタン（Ｔｉ）、プラチナシリサイド（ＰｔＳｉ）、ニッケルシリサイド（ＮｉＳｉ）、又は銅（Ｃｕ）から選択される。個々の電極３は、好ましくは触媒材料４の最下層より上に設けられるコンタクト層５を備える。コンタクト層５及び触媒層４は、異なる材料で作られる。コンタクト層５は、好ましくはアルミニウム又は銅で作られる。
【００１５】
触媒層４は、任意の適当な技術、例えば、カソードスパッタリング、蒸着、又は化学気相成長により、堆積され得る。触媒層４の位置決めは、電極の形成と同時に又は電極３の形成の後に、例えばフォトリソグラフィ及びエッチングにより、又はリフトオフにより行われ得る。
【００１６】
従来の方法では、マスク層（図示せず）は、電極３の輪郭、特に電極３の最下層４と反対側の水平面の輪郭を画定するのに使用され得る。
【００１７】
次いで、ナノワイヤ６が、電極３の少なくとも１つの触媒４から誘電体材料２の層に並行して成長される。単結晶ナノワイヤ６が２つの電極３の底部で２つの電極３の対向する表面同士を接続するまで、半導体材料で作られた単結晶ナノワイヤ６は、任意の適当な技術、例えば化学気相成長又は分子線エピタキシャルによる従来の方法で成長される。触媒材料４の最下層は、誘電体材料２の層と直接接触するので、ナノワイヤ６は、誘電体材料２の層と接触して形成される。
【００１８】
触媒材料４の層と接触する誘電体材料２の層の存在は、ナノワイヤ６が成長したときに、ナノワイヤ６が誘電体材料２の層との接触を維持することを意味する。従って、ナノワイヤの成長は、従来技術の方法のようにほとんど垂直に成長する代わりに、図１においてほぼ水平である。この欠点は、結晶シリコン電極からナノワイヤ６の結晶構造を強制的に作る（imposing）ことにより特許文献２で回避された。
【００１９】
ナノワイヤ６の厚さ及び幅は、触媒材料層４の厚さ及び幅に関連しており、ナノワイヤ６は、触媒材料４の層の厚さに相当する直径を有する円筒形である。また、２つのナノワイヤ６を形成するためには、同じ電極３上の非反応面（non-reactive surface）により分けられた触媒材料で作られた２つの開放面を備える必要はない。触媒材料４の層の幅は、電極間に作られるナノワイヤ６の数を制御する。次いで、電極を向いた面を調整するだけで、１つ以上のナノワイヤ６を成長させることができる。ナノワイヤ６の直径は触媒材料４の層の厚さに相当するので、ナノワイヤの直径のバラツキは、触媒材料の厚さのバラツキに直接関連する。堆積方法は、幾つもの基板にわたって極めて再現性が高く、且つどのような基板に対しても小さいバラツキを有するので、ナノワイヤの必要直径は十分に制御される。半導体材料のナノワイヤの直径が触媒材料の厚さに直接関連するので、本実施形態は、その実施に特に有効である。カーボンナノチューブはその直径に大きなバラツキを示すので、この利点は、カーボンナノチューブでは得られない。成長が起こると、ナノワイヤの直径は、実際には最初の触媒材料の厚さに対して非相関である。
【００２０】
M. Zachariasらによる文献「“Semiconductor Nanowires: From Self-Organization to Patterned Growth”, Small Journal 2006, 2, No. 6, pp700-717」は、ナノワイヤの成長に使用可能な異なる材料及び対応する技術について説明する。
【００２１】
ナノワイヤ６は、好ましくは、シリコン、ゲルマニウム、又はこれらの材料の合金で作られる。ナノワイヤがシリコンで作られた場合には、ナノワイヤの成長は、好ましくは化学気相成長により行われ、例えば２０［ｍｂａｒ］の圧力下で４００度の温度、且つシラン（ＳｉＨ４）及び水素（Ｈ２）の流量がそれぞれ５０［ｓｃｃｍ（標準状態でのｃｍ３／分）］及び３．７［ｓｌｍ（標準状態でのリットル／分）］で行われる。
【００２２】
例えば、２０［ｎｍ］に相当する厚さを有する金で作られた触媒材料４を用いると、シリコンナノワイヤの成長は、２０［ｍｂａｒ］の圧力下で４５０度の温度、且つシラン（ＳｉＨ４）及び水素（Ｈ２）の流量がそれぞれ５０［ｓｃｃｍ（標準状態でのｃｍ３／分）］及び３．７［ｓｌｍ（標準状態でのリットル／分）］での化学気相成長により実現される。ナノワイヤは、２０［ｎｍ］の最終的な厚さを有する。
【００２３】
意図的に不純物が導入されていない半導体材料で作られたナノワイヤ６が製造され得る。これらのナノワイヤは、その後に従来の注入技術により不純物が導入され得る。しかしながら、成長条件を調整することにより、ｐ型又はｎ型のナノワイヤ６を形成することもできるし、一方の不純物型を示すナノワイヤを形成した後に他方の不純物型を示すナノワイヤを形成することもできるし、これらの不純物を同じナノワイヤ６に交互に導入して形成することもできる。
【００２４】
電極３の異なる構造も可能である。ナノワイヤ６は、電極３の単一の側面から成長しても良い。しかしながら、この電極３を複数の他の電極に接続するために、成長は、電極３の幾つかの開放された側面から行われても良い。
【００２５】
次いで、代替の実施形態では、２以上の電極、例えば、所定のデザイン（predefined design）のナノワイヤ６により互いに接続される３つの電極を形成することができる。ナノワイヤ６の成長は、電極３の１つの幾つかの側面であって、それぞれが他方の電極の表面と対向する表面から行われ得る。
【００２６】
上述したナノワイヤ６を成長する方法は、電界効果トランジスタを作製するために利用できる点で好適であり、この電界効果トランジスタの電極３はソースおよびドレイン電極を備え、ナノワイヤ６が絶縁材料２の層上にトランジスタチャネルを形成する。ゲート電極は、その後にナノワイヤ６により形成されるチャネルの上に従来の方法により製造される。従って、絶縁膜上において、結晶基板との連続的な結晶コンタクトなしに、又は結晶層の転写を使用せずに、直接的な局所成長により得られる単結晶半導体材料で作られたチャネルを有するトランジスタを製造することができる。
【００２７】
次いで、トランジスタ、ロジック構造、揮発性メモリ、又は不揮発性メモリが、誘電体材料の層により封入されたトランジスタを既に含む構造の上に製造され得る。次いで、この技術は、上下に配置されて誘電体材料の層により一般的に分けられた数階層のトランジスタを備える３Ｄ構造と呼ばれる構造を製造するのに特に有効である。
【図１】
0005758123.tif 000002